4 , 4 - 메틸렌 디 아닐린 을 0 . 95 mol 사용 하 고 , 1 -( 3 , 5 - 디 아미노 페닐 ) - 벤 조닐 - 비 스 - 3 , 5 -( 3 - 헥 사데 실 숙시 닉 ) 이미드 0 . 05 mol 사용 한 것 을 제외 하 고 는 상기 의 실시 예 1 과 동일 하 게 수행 하 여 폴리아 믹 산 용액 을 수득 하 였 다 . 또한 , 상기 실시 예 1 과 동일 한 방법 으로 인쇄 성 , 액정 배향 성 , 내 화학 성 을 관찰 하 고 , 선경 사각 을 측정 하 여 이 들 을 하 기 표 1 에 나타내 었 다 . 전기 · 광학 특성 들 의 결과 는 하 기 표 2 에 정리 하 였 고 , 전압 - 투과 도 곡선 은 아래 도 2 에서 비교 하 였 다 .